ТЕРМОСТОЙКИЕ ПОЛУАРОМАТИЧЕСКИЕ ПОЛИАМИДНЫЕ КОМПОЗИЦИОННЫЕ СТРУКТУРЫ И СПОСОБЫ ИХ ПОЛУЧЕНИЯ

1. Композиционная структура, имеющая поверхность, где поверхность по меньшей мере частично выполнена из композиции смолы для поверхности, и содержащая волокнистый материал, выбранный из группы, состоящей из нетканых структур, текстиля, волокнистого ватина и их комбинаций, при этом указанный волокнистый материал пропитывают композицией смолы матрицы, где композиция смолы для поверхности и композиция смолы матрицы являются полиамидными композициями, содержащими
a) одну или более полиамидных смол, выбранных из полуароматических полиамидных смол, и
b) один или более многоатомных спиртов, имеющих более двух гидроксильных групп.
2. Композиционная структура по п.1, где один или более многоатомных спиртов независимо присутствуют в полиамидной композиции в количествах от или приблизительно от 0,25 вес.% до или приблизительно до 15 вес.%, причем весовой процент рассчитан на общий вес полиамидной композиции.
3. Композиционная структура по п.2, где один или более многоатомных спиртов независимо присутствуют в количествах от или приблизительно от 0,5 вес.% до или приблизительно до 10 вес.%, причем весовой процент рассчитан на общий вес полиамидной композиции.
4. Композиционная структура по любому из предыдущих пунктов, где один или более многоатомных спиртов независимо выбраны из группы, состоящей из дипентаэритрита, трипентаэритрита, пентаэритрита и их смесей.
5. Композиционная структура по п.1 или 2, где полуароматические полиамидные смолы независимо выбраны из группы, состоящей из PA6T; PA6I/6T; PA6,T/6,6; PAMXD6; PA10,10; PA6T/DT и их сополимеров и смесей.
6. Композиционная структура п.1 или 2, где волокнистый материал содержит стекловолокно, углеродные волокна, арамидные волокна, натуральные волокна или их смеси.
7. Композиционная структура по п.6, где волокнистый материал состоит из стекловолокна.
8. Композиционная структура п.1 или п.2, где композиция смолы для поверхности и/или композиция смолы матрицы дополнительно содержат один или более модификаторов ударопрочности, один или более тепловых стабилизаторов, один или более стабилизаторов окисления, один или более армирующих агентов, один или более УФ-стабилизаторов, один или более замедлителей горения или их смесь.
9. Композиционная структура по п.1 в форме деталей автомобилей, грузовиков, коммерческой авиатехники, космической техники, железных дорог, бытовых приборов, компьютерного оборудования, портативных устройств, отдыха и спорта, структурных компонентов машин, структурных компонентов зданий, структурных компонентов солнечного или ветряного энергетического оборудования, структурных компонентов механических устройств.
10. Способ получения композиционной структуры, имеющей поверхность, включающий следующие стадии:
i) пропитку волокнистого материала композицией смолы матрицы, где волокнистый материал выбран из группы, состоящей из нетканых структур, текстиля, волокнистого ватина и их комбинаций,
где по меньшей мере часть поверхности композиционной структуры выполнена из композиции смолы для поверхности, и
где композиция смолы для поверхности и композиция смолы матрицы являются полиамидными композициями, содержащими а) одну или более полиамидных смол, выбранных из полуароматических полиамидных смол, и b) один или более многоатомных спиртов, имеющих более двух гидроксильных групп.
11. Способ по п.10, где один или более многоатомных спиртов независимо присутствуют в полиамидной композиции в количествах от или приблизительно от 0,25 вес.% до или приблизительно до 15 вес.%, причем весовой процент рассчитан на общий вес полиамидной композиции.
12. Способ по п.10 или 11, где один или более многоатомных спиртов независимо выбраны из группы, состоящей из дипентаэритрита, трипентаэритрита, пентаэритрита и их смесей.
13. Способ по п.10 или 11, где волокнистый материал содержит стекловолокно, углеродные волокна, арамидные волокна, натуральные волокна и их смеси.
14. Способ по п.10 или 11, где пропитку осуществляют путем вакуумной формовки, формования покрытия в литьевой форме, экструзией с поперечной фильерой, пултрузии, процессов типа покрытия проволоки, ламинирования, штамповки, диафрагменного формования или литья под давлением.
15. Способ по п.10 или 11, дополнительно содержащий стадию формования композиционной структуры, при этом указанная стадия формования следует за стадией пропитки.